(57)【要約】  たて編布(図１)は、エラストマー糸(Ｂ３、Ｂ４)およびポリエステル糸(Ｂ１、Ｂ２)を有する。このポリエステル糸は、その中に導入された難燃剤を含有する。
2005511914.tif 000002
【特許請求の範囲】
【請求項１】
たて編材料中に一体化したエラストマー糸および非エラストマー性ポリマー糸を有する編布を含んでなるデバイスであって、非エラストマー性ポリマー糸が、その中に導入された難燃剤を含むデバイス。
【請求項２】
非エラストマー性ポリマー糸がポリエステルを含む請求項１に記載のデバイス。
【請求項３】
編布がラッシェル編布である請求項１に記載のデバイス。
【請求項４】
編布がトリコット編布である請求項１に記載のデバイス。
【請求項５】
エラストマー糸が難燃剤を含む請求項１に記載のデバイス。
【請求項６】
編布がヒートセットされている請求項１に記載のデバイス。
【請求項７】
非エラストマー性ポリマー糸が、テキスチャー加工糸である請求項１に記載のデバイス。
【請求項８】
エラストマー糸がＵＶ抑制剤を含む請求項１に記載のデバイス。
【請求項９】
非エラストマー性ポリマー糸がＵＶ抑制剤を含む請求項１に記載のデバイス。
【請求項１０】
非エラストマー性ポリマー糸が、ステープル糸を含んでなる請求項１に記載のデバイス。
【請求項１１】
非エラストマー性ポリマー糸が、マルチフィラメント糸を含んでなる請求項１に記載のデバイス。
【請求項１２】
非エラストマー性ポリマー糸が、モノフィラメント糸を含んでなる請求項１に記載のデバイス。
【請求項１３】
非エラストマー性ポリマー糸が、溶液染色した糸を含んでなる請求項１に記載のデバイス。
【請求項１４】
エラストマー糸が、溶液糸を含んでなる請求項１に記載のデバイス。
【発明の詳細な説明】
【技術分野】
【０００１】
本発明は、難燃特性を有するエラストマー編布に関する。
【背景技術】
【０００２】
エラストマー編布は、エラストマー特性を有する編布(メリヤス生地)である。このエラストマー特性は、編構造および成分(例えば、エラストマー糸の使用)の両方に起因することができる。エラストマー編物は広範囲の用途に使用することができる。例えば、エラストマー編物を座席用途に使用することができる。しかし、座席用途のための生地は、ある種の基準(例えば、燃焼に対する耐性)を有する。特に、自動車用の座席用途は、厳格な難燃性の要件を有する。従って、難燃特性を有するエラストマー編布が必要とされている。
【発明の開示】
【発明が解決しようとする課題】
【０００３】
本発明は、難燃特性を有するエラストマー編布を提供するものである。
【課題を解決するための手段】
【０００４】
一般的には、本発明は、エラストマー糸および非エラストマー糸の組合せであって、この非エラストマー性のポリマー糸が難燃剤を含む該組合せを有する編布からなる。
【発明を実施するための最良の形態】
【０００５】
本発明において使用するエラストマー糸とは、テキスチャー加工されていない糸であって、室温においてその元の長さから少なくとも７５％まで伸ばすことができ、引張力を除去した後にその元の長さの１０％以内まで直ちにかつ強制的に戻る糸を意味する。糸がエラストマー性であるか否かを決定するために、「エラストマー糸の永久歪のためのＡＳＴＭ標準試験方法(Ｄ３１０６-９５ａ)」(これは、参考としてその全体が本明細書の一部を構成する)を使用することができる(ただし、試料を、全ての伸張時間にわたり、試料の元の長さから７５％の長さまで伸ばし、伸張後の伸びを、比較的長い弛緩時間の後に測定する)。
【０００６】
エラストマー糸の例は、安定化したモノフィラメントを供するために使用されるフタレートに基づくポリエステルからなる糸であり、直鎖および環式ポリアルキレンテレフタレート、特に、ポリエチレンテレフタレート(ＰＥＴ)、ポリプロピレンテレフタレート(ＰＰＴ)、ポリブチレンテレフタレート(ＰＢＴ)、エチレン-１,４-シクロヘキシレンジメチレンテレフタレート(ＰＥＴＧ)、ならびに、１またはそれ以上の上記成分を含むこれらのランダムまたはブロックコポリマーからなる糸である。本発明において使用しうるエラストマー糸の例は、１９９９年１１月１６日にDaileyらに対して発行された「モノフィラメント」と題する米国特許Ｎｏ.５,９８５,９６１に記載されている(この特許は、参考としてその全体が本明細書の一部を構成する)。本発明におけるエラストマー糸は、モノフィラメントまたはマルチフィラメントであることができ、フィラメントあたり約８０〜６０００デニールのサイズを有する。また、本発明におけるエラストマー糸は、コアー／さや型の糸であることもできる。
【０００７】
エラストマー糸を、糸の形成過程において着色することができる。例えば溶液染色により、着色物質を糸の横断面にわたって均一に分布させることができる。また、エラストマー糸を、糸の形成後または生地の形成後に、糸染め法または布染め法で染色することもできる。１つの態様において、エラストマー糸は、非エラストマー性ポリマー糸における難燃剤と同様の難燃剤を含有することもできる。さらに、エラストマー糸は紫外線(ＵＶ)抑制剤を含有することもできる。ＵＶ抑制剤の例には、ベンゾトリジアゾール誘導体、ベンゾトリアジン誘導体、ベンゾキサジノン誘導体、ベンゾフェノン誘導体、ベンゾエート誘導体、立体障害アミンなどが含まれる。
【０００８】
本発明に係る非エラストマー性ポリマー糸には、ポリエステル糸、ナイロン糸、アクリル糸これらのブレンドなどが含まれる。非エラストマー性ポリマー糸は、モノフィラメント糸、マルチフィラメント糸、ステープル糸、テキスチャー加工糸などであることができる。非エラストマー性ポリマー糸を、糸の形成過程において着色することができる。例えば溶液染色により、着色物質を糸の横断面にわたって均一に分布させることができる。また、非エラストマー性ポリマー糸を、糸または生地の形成後に染色することもできる。さらに、非エラストマー性ポリマー糸は、エラストマー糸に関連して記載した紫外線(ＵＶ)抑制剤と同様のＵＶ抑制剤を含有することもできる。
【０００９】
上記のように、本発明においては、非エラストマー性ポリマー糸は、非エラストマー性ポリマー糸の材料中に導入された難燃剤を含有する。本発明において使用しうる難燃剤の例には、リン化合物、ハロゲン化合物(例えば、臭素および塩素化合物)などが含まれる。難燃剤は、非エラストマー性ポリマー糸の全重量１００部あたり、約１〜３０重量部の割合で添加することができる。
【００１０】
エラストマー糸および非エラストマー糸を、たて編物材料中に一体化する。たて編物は、トリコットまたはラッシェル編物であってよい。また、エラストマー生地をヒートセットして、生地のカールを軽減し、安定性を付与することができる。糸のポリマーを整列させるに十分な温度まで編布を加熱し、次いで結晶化させることによって、エラストマー生地をヒートセットする。多くのポリマー糸において、ヒートセット温度は、２２０〜４００°Ｆであろう。
【００１１】
本発明のエラストマー編布は、良好な難燃特性を与え、ＤＯＴ５７１.３０２標準規格Ｎｏ.３０２；インテリア材料の燃焼性(１０-１-９６版)(これは、参考としてその全体が本明細書の一部を構成する)の要件を満たすことができる。本発明のエラストマー編布は、この標準規格に従って試験したときに、４インチ／分またはそれ未満の燃焼速度を示す。本発明の難燃特性は、天然にエラストマー糸が発火前に炎から引き下がる傾向を持ち、非エラストマー性ポリマー糸が、その中に導入された難燃剤のゆえに、発火前に炎から引き下がる機会を付与されたために存在するものと考えられる。
【００１２】
１つの態様において、エラストマー編物は、エラストマー糸を、ポリエステル非エラストマー性ポリマー糸と組合せてラッシェル編物中に含んでおり、その重量／平方面積は約１４〜１６オンス／ヤード２である。この生地は、図１に示すようなラッシェル編４本バー編機において編まれる。ここで、第１バー(Ｂ１)および第２バー(Ｂ２)は、非エラストマー性ポリマー糸であり、第３バー(Ｂ３)および第４バー(Ｂ４)はエラストマー糸である。このエラストマー糸は、エラストマー性コポリエステルポリマー材料の８００デニールのモノフィラメント糸[例えば、Teijin(Spartanburg, SC)からのELAS-TERＲ糸]である。非エラストマー性ポリマー糸は、Omara, Inc.からの難燃剤を含む２／１５０／３４溶液染色テキスチャー加工ポリエステル糸である。エラストマー編布を３８０°Ｆでヒートセットした。このエラストマー編布は、ＤＯＴ５７１.３０２標準規格Ｎｏ.３０２；インテリア材料の燃焼性に従って測定したときに、約０インチ／分の燃焼速度を示した。また、この生地は、長さ２インチを移動する前に、および６０秒未満で自己消炎した。
【図面の簡単な説明】
【００１３】
【図１】図１は、本発明の１つの態様のための、４本バーのラッシェル(raschel)編機における編パターンを示す図である。
【図１】
2005511914.tif 000003
【国際調査報告】
2005511914.tif 000004